(57)【要約】【課題】耐スポーリング性が向上し、耐食性及び耐スラグ浸透性が大幅に向上したマグネシア・スピネル質耐火物の提供【解決手段】本発明のマグネシア・スピネル質耐火物は、孔径１μｍ〜５μｍの閉気孔を有するペリクレースとＭｇＯ・Ａｌ2 Ｏ3 を成分とするスピネルからなり、前記ペリクレースは大きさが揃っており、かつ該ペリクレースの結晶粒界がスピネル相であり、前記ペリクレースとスピネルからなる結合組織であり、これらのマグネシア及びアルミナは、それぞれ粉末と造粒粉又は造粒粉と造粒粉のいずれかにする。造粒手段としてスプレードライヤー法を、また成形手段として静水圧プレス法を用いることが好ましい。これらの混合物からマグネシア・スピネル質の保護管やるつぼ、更には銅製錬炉用煉瓦、銅製錬炉スラグ用のるつぼや保護管を製造する。この際、静水圧プレス法が用いられる。【選択図】  図１
2010280566.tif 000002
【特許請求の範囲】
【請求項１】
アルミナとマグネシアの焼成生成物の結晶組織が、孔径１μｍ〜５μｍの閉気孔を有するペリクレースとＭｇＯ・Ａｌ2 Ｏ3 を成分とするスピネルからなり、前記ペリクレースは大きさが揃っており、かつ該ペリクレースの結晶粒界がスピネル相であり、前記ペリクレースとスピネルからなる結合組織であることを特徴とするマグネシア・スピネル質耐火物。
【請求項２】
マグネシア造粒粉とアルミナ粉を混合し、成形した後、焼成して得られた、ペリクレースとスピネルの緻密かつ強固な結合組織を有することを特徴とする請求項１に記載のマグネシア・スピネル質耐火物。
【請求項３】
アルミナ造粒粉とマグネシア粉を混合し、成形した後、焼成して得られた、ペリクレースとスピネルの緻密かつ強固な結合組織を有することを特徴とする請求項１に記載のマグネシア・スピネル質耐火物。
【請求項４】
請求項２において、アルミナ粉にかえて、アルミナ造粒粉を用いることを特徴とするマグネシア・スピネル質耐火物。
【請求項５】
粒径１０〜１５０μｍのマグネシア造粒粉と粒径０．１〜５μｍのアルミナ粉を混合し、成形した後、焼成して得られた、ペリクレースとスピネルの緻密かつ強固な結合組織を有することを特徴とする請求項１乃至請求項４のいずれかに記載のマグネシア・スピネル質耐火物。
【請求項６】
粒径１０〜１５０μｍのアルミナ造粒粉と粒径０．１〜５μｍのマグネシア粉を混合し、成形した後、焼成して得られた、ペリクレースとスピネルの緻密かつ強固な結合組織を有することを特徴とする請求項１乃至請求項４のいずれかに記載のマグネシア・スピネル質耐火物。
【請求項７】
請求項５において、アルミナ粉にかえて、粒径１０〜１５０μｍのアルミナ造粒粉を用いることを特徴とするマグネシア・スピネル質耐火物。
【請求項８】
マグネシア造粒粉形成用のマグネシア粉又はアルミナ造粒粉形成用のアルミナ粉の粒径が０．１〜５μｍであることを特徴とする請求項６乃至請求項８のいずれかに記載のマグネシア・スピネル質耐火物。
【請求項９】
請求項２乃至請求項８のいずれかのマグネシア・スピネル質耐火物において、造粒粉は、スプレードライヤー法を用いて得られたものであることを特徴とするマグネシア・スピネル質耐火物。
【請求項１０】
請求項１乃至請求項８のいずれかのマグネシア・スピネル質耐火物は、静水圧プレス法を用いて得られたものであることを特徴とするマグネシア・スピネル質耐火物。
【請求項１１】
焼成体が請求項１乃至請求項１０のいずれかのマグネシアとアルミナの混合物から得られることを特徴とするマグネシア・スピネル質の保護管。
【請求項１２】
焼成体が請求項１乃至請求項１０のいずれかのマグネシアとアルミナの混合物から得られることを特徴とするマグネシア・スピネル質のるつぼ。
【請求項１３】
銅製錬炉に用いられることを特徴とする請求項８に記載のマグネシア・スピネル質耐火物。
【請求項１４】
銅製錬炉スラグに用いる保護管又はるつぼであることを特徴とする請求項８に記載のマグネシア・スピネル質耐火物。
【発明の詳細な説明】
【技術分野】
【０００１】
本発明は、鉄鋼製錬や非鉄金属製錬等の高温冶金炉やセメントロータリーキルン等に使用する耐食性及び耐スラグ浸透性を向上させたマグネシア・スピネル質耐火物や、保護管又はるつぼ等に使用することができるマグネシア・スピネル質耐火物に関するものである。
【背景技術】
【０００２】
従来、電融マグネシアクリンカーを骨材とし、マトリックス部全体に対し５〜４０重量％のアルミナ成分を含有するスピネル固溶相からなるマグネシア質超高温耐火物が開示されており（例えば、特許文献１参照）、また、鉄鋼製錬や非鉄金属製錬等の高温冶金炉やセメントロータリーキルン等においては、耐火物としてマグネシア・クロミア質もしくはマグネシア・スピネル質等の塩基性耐火煉瓦（一種のセラミックス）が主に用いられ、このうちマグネシア・スピネル質耐火煉瓦は、一般にマグネシア（ＭｇＯ）クリンカーとスピネル（ＭｇＯ・Ａｌ2 Ｏ3 ）クリンカーとの２種の原料をマグネシアクリンカー５０〜９０重量％とスピネルクリンカー１０〜５０重量％を配合して製造されることが開示されている（例えば、特許文献２参照）。
【先行技術文献】
【特許文献】
【０００３】
【特許文献１】特開平４−５５３６０号公報（特許請求の範囲）
【特許文献２】特開平５−１１７０１９号公報（特許請求の範囲、段落０００２）
【発明の概要】
【発明が解決しようとする課題】
【０００４】
しかしながら、前述の如き従来のマグネシア・スピネル質耐火物は、マグネシアクリンカー粉とスピネルクリンカー粉とを混合して成形・焼成した場合には、マグネシアの結晶であるペリクレースの結晶粒界におけるスピネル相の生成が不十分であり、緻密でかつ強固な組織、いわゆる耐スラグ浸透性及び耐食性を有するものが得られない。またマグネシアクリンカー粉とスピリルクリンカー粉のそれぞれにつき粗粒（粒径１〜３ｍｍ程度）、中粒（粒径２５０μｍ〜１ｍｍ程度）、微粒（粒径２５０μｍ以下）を混合して成形、焼成するため、耐火物の見掛気孔率が１０％程度以上となり、緻密な組織が得られない。したがって、溶融スラグや溶融セメントによる侵食を容易に受けたり、構造的スポーリングや摩耗によって損耗し易いという欠点を有している。
【０００５】
そこで、本発明者等は、鉄鋼製錬や非鉄金属製錬等の高温冶金炉やセメントロータリーキルン等に使用するマグネシア・スピネル質耐火物における上記の欠点について種々検討するなか、原料の少なくとも一部を、特にスプレードライヤー法にて造粒した造粒粉とすることにより、また成形手段を、特に静水圧プレス法で行うことにより耐スポーリング性が向上すると共に、耐食性及び耐スラグ浸透性が大幅に向上したマグネシア・スピネル質耐火物が得られることを見出し、ここに本発明をなすに至った。したがって、本発明が解決しようとする課題は、耐スポーリング性が向上すると共に、耐食性及び耐スラグ浸透性が大幅に向上したマグネシア・スピネル質耐火物を提供することにある。
【課題を解決するための手段】
【０００６】
本発明の上記課題は、以下の各発明によって達成される。
【０００７】
〔請求項１〕アルミナとマグネシアの焼成生成物の結晶組織が、孔径１μｍ〜５μｍの閉気孔を有するペリクレースとＭｇＯ・Ａｌ2 Ｏ3 を成分とするスピネルからなり、前記ペリクレースは大きさが揃っており、かつ該ペリクレースの結晶粒界がスピネル相であり、前記ペリクレースとスピネルからなる結合組織であることを特徴とするマグネシア・スピネル質耐火物。
〔請求項２〕マグネシア造粒粉とアルミナ粉を混合し、成形した後、焼成して得られた、ペリクレースとスピネルの緻密かつ強固な結合組織を有することを特徴とする請求項１に記載のマグネシア・スピネル質耐火物。
〔請求項３〕アルミナ造粒粉とマグネシア粉を混合し、成形した後、焼成して得られた、ペリクレースとスピネルの緻密かつ強固な結合組織を有することを特徴とする請求項１に記載のマグネシア・スピネル質耐火物。
〔請求項４〕請求項２において、アルミナ粉にかえて、アルミナ造粒粉を用いることを特徴とするマグネシア・スピネル質耐火物。
〔請求項５〕粒径１０〜１５０μｍのマグネシア造粒粉と粒径０．１〜５μｍのアルミナ粉を混合し、成形した後、焼成して得られた、ペリクレースとスピネルの緻密かつ強固な結合組織を有することを特徴とする請求項１乃至請求項４のいずれかに記載のマグネシア・スピネル質耐火物。
〔請求項６〕粒径１０〜１５０μｍのアルミナ造粒粉と粒径０．１〜５μｍのマグネシア粉を混合し、成形した後、焼成して得られた、ペリクレースとスピネルの緻密かつ強固な結合組織を有することを特徴とする請求項１乃至請求項４のいずれかに記載のマグネシア・スピネル質耐火物。
〔請求項７〕請求項５において、アルミナ粉にかえて、粒径１０〜１５０μｍのアルミナ造粒粉を用いることを特徴とするマグネシア・スピネル質耐火物。
〔請求項８〕マグネシア造粒粉形成用のマグネシア粉又はアルミナ造粒粉形成用のアルミナ粉の粒径が０．１〜５μｍであることを特徴とする請求項６乃至請求項８のいずれかに記載のマグネシア・スピネル質耐火物。
〔請求項９〕請求項２乃至請求項８のいずれかのマグネシア・スピネル質耐火物において、造粒粉は、スプレードライヤー法を用いて得られたものであることを特徴とするマグネシア・スピネル質耐火物。
〔請求項１０〕請求項１乃至請求項８のいずれかのマグネシア・スピネル質耐火物は、静水圧プレス法を用いて得られたものであることを特徴とするマグネシア・スピネル質耐火物。
〔請求項１１〕焼成体が請求項１乃至請求項１０のいずれかのマグネシアとアルミナの混合物から得られることを特徴とするマグネシア・スピネル質の保護管。
〔請求項１２〕焼成体が請求項１乃至請求項１０のいずれかのマグネシアとアルミナの混合物から得られることを特徴とするマグネシア・スピネル質のるつぼ。
〔請求項１３〕銅製錬炉に用いられることを特徴とする請求項８に記載のマグネシア・スピネル質耐火物。
〔請求項１４〕銅製錬炉スラグに用いる保護管又はるつぼであることを特徴とする請求項８に記載のマグネシア・スピネル質耐火物。
【発明の効果】
【０００８】
本発明において、原料として、マグネシア粉末とアルミナ造粒粉とからなる混合物、アルミナ粉末とマグネシア造粒粉とからなる混合物、マグネシア造粒粉とアルミナ造粒粉とからなる混合物から得た造粒粉のいずれかを成形した後、焼成すると、ペリクレース結晶の内部に微細な閉気孔が分散することにより、耐スポーリング性が向上する。またペリクレース粒界に生成されるスピネルによりペリクレースとスピネルの緻密かつ強固な結合組織が形成され、その結果、耐食性及び耐スラグ浸透性が大幅に向上したものが得られる。また造粒手段としてスプレードライヤーを用いることにより粒径の揃った粒子が容易に得られる。特に粒径０．１〜５μｍの造粒粉形成用マグネシア粉又はアルミナ粉を用い、かつ造粒をスプレードライヤー法で行うことにより、より優れた耐食性及び耐スラグ浸透性が得られる。更に成形手段として静水圧プレス法を用いることにより強度に優れ耐久性に優れたものが得られる。
【０００９】
更に具体的には、本発明の請求項１に記載のマグネシア・スピネル質耐火物は、アルミナとマグネシアの焼成生成物の結晶組織が、孔径１μｍ〜５μｍの閉気孔を有するペリクレースとＭｇＯ・Ａｌ2 Ｏ3 を成分とするスピネルからなり、前記ペリクレースは大きさが揃っており、かつ該ペリクレースの結晶粒界がスピネル相であり、前記ペリクレースとスピネルからなる結合組織であることにより、耐スポーリング性が向上すると共に、耐食性及び耐スラグ浸透性が大幅に向上したものが得られる。また請求項２乃至請求項４に記載の耐火物も、請求項１と同様に耐スポーリング性が向上すると共に、耐食性及び耐スラグ浸透性が大幅に向上したものが得られる。またマグネシア粉（以下、マグネシア粉末ともいう。）とアルミナ粉（以下、アルミナ粉末ともいう。）を混合・造粒して得られた造粒粉を成形した後、焼成して得られた、ペリクレースとスピネルの緻密かつ強固な結合組織を有することにより、耐食性及び耐スラグ浸透性の向上したものが得られる。更に請求項１乃至請求項４のいずれかにおいて、造粒粉の形成方法として、スプレードライヤー法を用いて得られたものであることにより、耐スポーリング性が向上すると共に、耐食性及び耐スラグ浸透性が大幅に向上したマグネシア・スピネル質耐火物が得られる。更にまた請求項１乃至請求項４のいずれかにおいて、成形手段として、静水圧プレス法を用いて得られたものであることにおいても、いっそう耐食性及び耐スラグ浸透性が大幅に向上したマグネシア・スピネル質耐火物が得られる。
【００１０】
本発明の請求項５に記載のマグネシア・スピネル質耐火物は、粒径１０〜１５０μｍのマグネシア造粒粉と粒径０．１〜５μｍのアルミナ粉を混合し、成形した後、焼成して得られた、ペリクレースとスピネルの緻密かつ強固な結合組織を有することにより、耐スポーリング性が向上すると共に、耐食性及び耐スラグ浸透性が、よりいっそう大幅に向上したものが得られる。また請求項６乃至請求項７のいずれかに記載の耐火物も、請求項５と同様に、よりいっそう優れた耐食性及び耐スラグ浸透性が大幅に向上したものが得られる。更に請求項８に記載の耐火物において、マグネシア造粒粉形成用のマグネシア粉又はアルミナ造粒粉形成用のアルミナ粉の粒径が０．１〜５μｍであることにより、請求項５乃至請求項７のいずれかに記載の耐火物は、もっとも優れた耐食性及び耐スラグ浸透性を有する。
【００１１】
本発明の請求項９に記載のマグネシア・スピネル質耐火物は、請求項２乃至請求項８のいずれかにおいて、造粒粉の形成方法として、スプレードライヤー法を用いて得られたものであるとき、耐スポーリング性が向上すると共に、もっとも優れた耐食性及び耐スラグ浸透性が得られる。また本発明の請求項１０に記載のマグネシア・スピネル質耐火物は、請求項１乃至請求項９のいずれかにおいて、成形手段として、静水圧プレス法を用いて得られたものであるとき、もっとも優れた耐食性及び耐スラグ浸透性が得られる。また本発明の請求項１１又は請求項１２に記載のマグネシア・スピネル質耐火物は、焼成体が請求項１乃至請求項１０のいずれかのマグネシアとアルミナの混合物から得られるマグネシア・スピネル質の焼成体は、保護管又はるつぼとしてそれぞれ用いるのに適している。更に本発明の請求項１３又は請求項１４に記載のマグネシア・スピネル質耐火物は、請求項８に記載のマグネシア・スピネル質耐火物は、銅製錬炉に好ましく用いられるばかりでなく銅製錬炉スラグに用いる保護管又はるつぼとして使用することができる。
【００１２】
本発明のマグネシア・スピネル質耐火物は、スプレードライヤー法を用いて、マグネシア微粒粉及びアルミナ微粒粉をそれぞれ造粒した後、これらを用いてマグネシア粉末とアルミナ造粒粉とからなる混合物、アルミナ粉末とマグネシア造粒粉とからなる混合物、マグネシア粉末とアルミナ粉末とを混合して得られた造粒粉、あるいは、マグネシア造粒粉とアルミナ造粒粉とを混合した造粒粉のいずれかを製造し、このいずれかを静水圧プレス法で成形した後、焼成することにより製造することができる。これによりペリクレース結晶の内部に微細な閉気孔が分散することにより、耐スポーリング性が向上すると共に、耐食性及び耐スラグ浸透性が大幅に向上する。
【図面の簡単な説明】
【００１３】
【図１】本発明の耐火物の拡大した結晶組織を示す略図である。
【図２】本発明に用いられる侵食試験装置を示す断面略図である。
【図３】侵食部を示す部分断面図である。
【発明を実施するための形態】
【００１４】
以下に、本発明について更に詳しく説明するが、本発明は、これに限定されるものではない。本発明では、マグネシア・スピネル質耐火物（又はセラミックス）の原料として、マグネシアとアルミナを主として用いるが、この際、粒径０．１〜５μｍのマグネシアを造粒して粒径１０〜１５０μｍのマグネシア造粒粉を形成する。このマグネシア造粒粉の形成方法としては、スプレードライヤーを用いて造粒するのが好ましく、これにより球状で粒度分布がシャープな（揃った粒子）造粒粉が得られるため流動性がよい。また中空状の球状粒子が得られるので、これを焼成した場合に閉気孔となり耐スポーリング性が向上する。またスラリー状の液体原料から直接造粒粉が連続、かつ多量に得られるので工程が簡単でありかつ経済的である。
【００１５】
マグネシア造粒粉の粒径が１０μｍ未満では、ペリクレースとスピネルの緻密かつ強固な結合組織を得ることができないので、十分な耐食性及び耐スラグ浸透性が得られない。またマグネシア造粒粉の粒径が１５０μｍを越えると気孔率が上昇して十分な耐食性及び耐スラグ浸透性を有するものが得られない。しかもこの際、マグネシア造粒粉を形成するマグネシア粉は、粒径０．１〜５μｍがよく、０．１μｍ未満であったり５μｍを越えると緻密な組織の造粒粉が形成されない。
【００１６】
またアルミナ造粒粉は、粒径１０〜１５０μｍであり、マグネシア造粒粉と同様にスプレードライヤーを用いて造粒するのが好ましい。アルミナの造粒粉の粒径は、１０μｍ未満では、ペリクレースとスピネルの緻密かつ強固な結合組織を得ることができないので、十分な耐食性及び耐スラグ浸透性が得られない。またアルミナ造粒粉の粒径が１５０μｍを越えると気孔率が上昇して十分な耐食性及び耐スラグ浸透性を有するものが得られない。しかもこの際アルミナ造粒粉を形成するアルミナ粉は、粒径０．１〜５μｍがよく、０．１μｍ未満であったり５μｍを越えると緻密な組織の造粒粉が形成されない。
【００１７】
更に、本発明に用いられる造粒粉形成用マグネシア粉及びアルミナ粉又は造粒粉と混合されるマグネシア粉末及びアルミナ粉末としては，それぞれマグネシア粉末が粒径０．１〜５μｍ、好ましくは０．５〜５μｍ、更に好ましくは１〜２μｍであり、アルミナ粉末は粒径０．１〜５μｍ、好ましくは０．５〜５μｍ、好ましくは１〜２μｍのものが用いられる。マグネシア粉末の粒径が０．１μｍ未満では、混合の際に偏在しやすく、また粒径が５μｍを越えると焼成の際、アルミナとの反応性が悪化する。アルミナ粉末の粒径が０．１μｍ未満では、マグネシア粉末と同様に混合の際に偏在しやすく、また該粒径が５μｍを越えると焼成の際、マグネシアとの反応性が悪化する。
【００１８】
本発明に用いられるマグネシア粉末の粒径が０．５μｍ〜５μｍの範囲において、混合の際に偏在したり、アルミナとの反応性が悪化することがない。またアルミナ粉末の粒径が０．５μｍ〜５μｍの範囲において、混合の際に偏在したり、アルミナとの反応性が悪化することがない。更にマグネシア粉末の粒径が１μｍ〜２μｍの範囲において、混合の際に偏在したり、アルミナとの反応性が悪化することがなくもっとも好ましい。またアルミナ粉末の粒径が１μｍ〜２μｍの範囲において、混合の際に偏在したり、アルミナとの反応性が悪化することがほとんどない。
【００１９】
本発明に用いられるマグネシア粉末又はアルミナ粉末並びにマグネシア造粒粉又はアルミナ造粒粉から耐火製品を製造する際、３通りの組合せで用いることができる。この組合せは、請求項２乃至４に記載した如く、マグネシア粉末とアルミナ造粒粉とからなる混合物、アルミナ粉末とマグネシア造粒粉とからなる混合物、マグネシア造粒粉とアルミナ造粒粉とを混合した造粒粉である。
【００２０】
本発明に用いられるマグネシア・スピネル質耐火物の製造において、マグネシアとアルミナとを用いる割合は、マグネシア８０〜９５重量％とアルミナ５〜２０重量％の範囲で用いることが好ましい。
【００２１】
本発明において、マグネシア粉からマグネシア造粒粉を製造する際、アルミナ粉からアルミナ造粒粉を製造する際に、結合剤を加えて混合した後、造粒してもよいことは言うまでもない。
【００２２】
図１は、本発明の耐火物の結晶組織の部分拡大した略図である。図１において、本発明の耐火物は、ペリクレース（ＭｇＯ）１１中に閉気孔１２が分散しており、これにより耐スポーリング性が向上する。このペリクレースの大きさは、粒径１０μｍ〜１００μｍで、粒子の大きさが揃っている。また閉気孔は、孔径１μｍ〜５μｍである。またこのペリクレース１１からなる無数の結晶の間に緻密かつ強固なスピネル相１３が形成されており、このペリクレース１１とスピネル１３とは、強固に結合している。その結果、耐食性及び耐スラグ浸透性が大幅に向上したものが得られる。
【００２３】
本発明のマグネシア・スピネル質耐火物において、その製造方法は、特に限定されるものではないが、前記請求項１に記載のマグネシア・スピネル質耐火物の製造方法を一例として挙げると、スプレードライヤー法を用いて、マグネシア微粒粉及びアルミナ微粒粉をそれぞれ造粒した後、これらを用いてマグネシア粉末とアルミナ造粒粉とからなる混合物、アルミナ粉末とマグネシア造粒粉とからなる混合物、あるいはマグネシア造粒粉とアルミナ造粒粉とを混合した造粒粉のいずれかを製造し、このいずれかを静水圧プレス法で成形した後、焼成することを特徴とするもので、更に詳しくはマグネシア造粒粉とアルミナ粉とを所望により結合剤を添加して混合し、成形する。ついで得られた成形体をこの技術分野において周知の焼成手段（温度１６００℃〜１７００℃で１０〜１５時間）で焼成する。これによりペリクレースとスピネルの緻密かつ強固な結合組織を有するマグネシア・スピネル質耐火物が得られる。
【００２４】
本発明にしたがって、前記請求項２乃至請求項４に記載のマグネシア・スピネル質耐火物も、前記請求項１に記載のマグネシア・スピネル質耐火物と同様に製造される。なお、本発明において、原料の粉砕及び造粒は、この技術分野において周知慣用されている方法を用いて行うが、造粒は、スプレードライヤーを用いて行うのが好ましい。スプレードライヤー法による造粒は、例えば、マグネシアやアルミナ等の原材料を一般的な方法で１．５μｍ程度まで粉砕した後、バインダーを加え、アルコールや水等でスラリー状とし、更に稀釈剤等でスラリーの液性（粘度等）を調整した後、スプレードライヤー（熱風中にスラリーを噴霧）に供給することにより球形の乾燥粒子を得る方法である。
【００２５】
また成形手段としては、静水圧プレス法を用いることが好ましい。この静水圧プレス法は、静水圧を利用して成形体全体に均一な圧力を負荷して成形する方法で、具体的には、液体を満たした容器中に粉末を充填したゴム型を設置し、その液体を加圧することで液体の静水圧によりゴム型内の粉体に高圧をかけることによりなされる。この方法は、金型を使用する一軸成形と比較すると無限多軸加圧となり均一な成形体が得られる。
【００２６】
本発明におけるマグネシアとアルミナの混合物を焼成して得られる耐火物は、保護管、るつぼ、銅製錬炉又は銅製錬炉スラグに用いる保護管あるいはるつぼを形成する場合にも前述のごとき優れた耐食性、耐スラグ浸透性を有するものが得られる。
【実施例】
【００２７】
以下に、本発明の実施例を挙げて更に詳しく説明するが、本発明は、これに限定されるものではない。
【００２８】
〔実施例１〕本発明のマグネシア・スピネル質耐火物を以下のようにして製造した。マグネシアの造粒粉は、平均粒径１．５μｍのマグネシア粉末とバインダー（メチルセルロース）とアルコールとで分散物を形成し、これをスプレードライヤーで噴霧して平均粒径６０μｍの造粒粉を形成した。ついで、この造粒粉９０重量％と平均粒径１．５μｍのアルミナ粉末１０重量％とを混合した後、静水圧プレス法により圧力１．５ｔｆ／ｃｍ2 下で２１×１３×５ｃｍに成形した。得られた成形体を温度１６５０℃で１２時間焼成した。この焼成体の見掛気孔率は、３．７％であった。得られた耐火煉瓦を試料１という。
【００２９】
〔実施例２〕造粒粉形成用マグネシア粉末に代えてアルミナ粉末を用い、実施例１と同様にして、造粒粉を製造し、平均粒径６０μｍのアルミナ造粒粉を得た。ついで、このアルミナ造粒粉１０重量％と実施例１で得られた平均粒径６０μｍのマグネシア造粒粉９０重量％とを混合した後、実施例１と同様にして耐火煉瓦を製造した。この耐火煉瓦の見掛気孔率は３．８％であった。得られた耐火煉瓦を試料２という。
【００３０】
〔参考例１〕平均粒径１．５μｍのマグネシア粉末９０重量％と実施例１に記載の平均粒径１．５μｍのアルミナ粉末１０重量％とを混合した後、実施例１と同様にして造粒粉を製造し、平均粒径６０μｍの造粒粉を得た。ついで、この造粒粉を用いて、実施例１と同様にして耐火煉瓦を製造した。この耐火煉瓦の見掛気孔率は３．５％であった。得られた耐火煉瓦を試料３という。
【００３１】
〔実施例３〕造粒粉形成用の平均粒径１．５μｍのマグネシア粉に代えて粒径０．１〜０．３μｍのマグネシア粉末を用い、実施例１と同様にして、平均粒径６０μｍの造粒粉を得た。ついで、この造粒粉９０重量％と粒径０．１〜０．３μｍのアルミナ粉末１０重量％とを混合して、実施例１と同様にして耐火煉瓦を製造した。この耐火煉瓦の見掛気孔率は３．３％であった。得られた耐火煉瓦を試料４という。
【００３２】
実施例１〜３と参考例１（実施例３）で得られた耐火煉瓦の試料１〜４（参考試料３）について、以下の侵食試験装置を用いて試験した。
【００３３】
図２は、本発明に用いられる侵食試験装置であり、図２において、侵食試験装置１は、本体内部が断熱煉瓦２に覆われ、更に本発明の試験用耐火煉瓦３が配置されている。試験用耐火煉瓦３は、容器状に３ａ，３ｂ，３ｃ，３ｄの如く配置され、その底部に銅製錬転炉スラグ（以下、単にスラグという。）が充填されている。また上部は、耐火煉瓦８で覆われ、内部は、ガス供給口６とガス排出口７とで連通している。この侵食試験装置１は、左右に傾転される構造を有し、水平位置と傾転位置とが繰り返される。
【００３４】
侵食試験は、ＣａＯ−Ｆｅ2 Ｏ3 −Ｃｕ2 Ｏを主成分とするスラグを使用して市販のマグネシア・スピネル質耐火物と実施例１〜３と参考例１で製造したマグネシア・スピネル質耐火物とを用いて１２３０℃で３００時間の侵食試験を行った。またこの試験は、耐火物のスラグによる侵食を促進するために侵食試験装置１を揺動させて実施した。その結果、側壁部分に使用した試験煉瓦は、図３に示す如く、切断片１０において、侵食部（斜線部分）９が侵食により損耗した。以下に得られた結果を示す。
【００３５】
【表１】
2010280566.tif 000003
【００３６】
表１の実施例１に示されるように、市販の耐火煉瓦では、侵食部の切断断面積が６．２ｃｍ2 であり、また矢印方向への浸透は、１０ｍｍ以上であったが、本発明の耐火煉瓦では、侵食部の切断断面積が２．４ｃｍ2 であり、また矢印方向への浸透は、２ｍｍ以下であった。このような結果から、本発明のマグネシア・スピネル質耐火物は、市販のそれに比較してスラグに対する耐食性に優れると共に、構造スポーリングの原因ともなる煉瓦へのスラグ浸透に対しても優れた耐浸透性を有することがわかる。
【００３７】
〔実施例４〕（表をみてから検討）
（１）保護管
市販のマグネシア粉とスピネル粉とを配合して作製した外径２１ｍｍ×内径１５ｍｍ×長さ７０ｍｍの保護管（先端の閉じた管状体）と本発明の実施例１乃至実施例４で用いた各マグネシア粉とアルミナ粉の混合物を使用して作製した同形状の保護管を比較と本発明のそれぞれの試験片１乃至４（試験片３）とした。試験は電気炉を使用してＣａＯ−Ｆｅ2 Ｏ3 −Ｃｕ2 Ｏを主成分とする１６０ｇの銅製錬転炉スラグをマグネシア質容器内で１２３０℃で溶解し、その溶体中に試験片の先端が約２ｃｍ入るような状態で５日間保持した。その後、試験片の外径を測定し溶体による侵食程度の違いを判定した。また各試験片を切断した断面についてＥＰＭＡ分析でスラグ成分であるＦｅ，Ｃａ，Ｃｕを検出し、保護管へのスラグ成分の浸透距離を求めた。
【００３８】
【表２】
2010280566.tif 000004
【００３９】
表２から明らかなように、本発明の保護管は、耐食性、耐浸透性に優れていることがわかる。なお、マグネシア粉末とアルミナ造粒粉を用いた場合にも、得られた保護管は、耐食性、耐スラグ浸透性に優れている。
【００４０】
（２）るつぼ
市販のマグネシア粉とスピネル粉とを配合して作製した外径２１ｍｍ×内径１５ｍｍ×長さ１００ｍｍのるつぼと本発明の実施例１乃至３と参考例１で用いた各マグネシア粉とアルミナ粉の混合物を使用して作製した同形状のるつぼを比較と本発明のそれぞれの試験片５乃至８（参考試験片７）とした。試験は電気炉を使用してＣａＯ−Ｆｅ2 Ｏ3 −Ｃｕ2 Ｏを主成分とする５０ｇの銅製錬転炉スラグを試験片内に入れ、１２３０℃でスラグを溶解させた状態で１０日間保持した。その後、試験片を電気炉から取り出して観察し、スラグ成分がるつぼの外側まで浸透した試験片を×、浸透していない試験片を〇で示した。
【００４１】
【表３】
2010280566.tif 000005
【００４２】
表３から明らかなように、本発明のるつぼは、耐浸透性に優れていることがわかる。なお、マグネシア粉末とアルミナ造粒粉を用いた場合にも得られたるつぼは、耐食性、耐スラグ浸透性に優れている。
【００４３】
〔実施例５〕
銅製錬炉用煉瓦
市販のマグネシア粉（平均粒径１．５μｍ）とスピネル粉（平均粒径１．５μｍ）とを配合して作製した２１ｃｍ×１３ｃｍ×５ｃｍの銅製錬炉用煉瓦を比較の試験片９とし、実施例３で作製した耐火煉瓦を、本発明の試験片１０とした。これらの試験片９、１０を、図２の侵食試験装置を用い、実施例１と同様に侵食試験を行った。比較の試験片９では、断面積が５．０ｃｍ2 、浸透長が８ｍｍであるのに対して、本発明の試験片１０では、それぞれ２．４ｃｍ2 、２ｍｍであり、煉瓦への浸透に対して優れた耐浸透性を有するものである。
【００４４】
〔実施例６〕
銅製錬炉スラグ用の保護管
市販のマグネシア粉（平均粒径１．５μｍ）とスピネル粉（平均粒径１．５μｍ）とを配合して作製した外径２１ｍｍ×内径１５ｍｍ×長さ７０ｍｍの保護管（先端の閉じた管状体）を比較の試験片１１とし、本発明の実施例２で用いた各マグネシア粉とアルミナ粉の混合物を使用して作製した同形状の保護管を本発明の試験片１２とした。試験は実施例４の保護管と同様にして行い、保護管へのスラグ成分の浸透距離を求めた。比較の試験片１１では、最大外径減少長が１．５ｍｍであり、浸透長が１．４ｍｍであるのに対して、本発明では、それぞれ０．６ｍｍ、０．４ｍｍであり、耐食性、耐浸透性に優れていることがわかる。銅製錬炉スラグ用のるつぼも銅製錬炉スラグ用の保護管と同様の本発明の効果が得られた。
【００４５】
〔参考例２〕
銅製錬炉スラグ用のるつぼ
市販のマグネシア粉（平均粒径１．５μｍ）とスピネル粉（平均粒径１．５μｍ）とを配合して作製した外径２１ｍｍ×内径１５ｍｍ×長さ１００ｍｍのるつぼと参考例１で用いた各マグネシア粉とアルミナ粉の混合物を使用して作製した同形状のるつぼを、比較を試験片１３とし、参考例２を試験片１４とした。試験は実施例４のるつぼと同様にして行い、その後、試験片を電気炉から取り出して観察したところ、比較の試験片１３では、スラグ成分がるつぼの外側まで浸透しているのに対して本発明の試験片１４ではスラグ成分がるつぼの外側まで浸透していないことがわかった。
【産業上の利用可能性】
【００４６】
本発明のマグネシア・スピネル質耐火物は、粒子の大きさの揃ったペリクレース結晶の内部に微細な閉気孔、即ち孔径１μｍ〜５μｍの閉気孔が分散することにより、耐スポーリング性が向上すると共に、耐食性及び耐スラグ浸透性が大幅に向上するので、マグネシア・スピネル質の保護管やるつぼ、更には銅製錬炉用煉瓦、銅製錬炉スラグ用のるつぼや保護管としての用途があり、産業上の利用可能性が極めて大きいといえる。
【符号の説明】
【００４７】
１  侵食試験装置                    ７  ガス排出口
２、８  耐火煉瓦                    ９  侵食部
３、３ａ、３ｂ、３ｃ、３ｄ          １０  切断片（試験用試料）
本発明の耐火煉瓦    １１  ペリクレース
４  スラグ                          １２  閉気孔
５  ヒーター                        １３  スピネル
６  ガス供給口
【図１】
2010280566.tif 000006
【図２】
2010280566.tif 000007
【図３】
2010280566.tif 000008